(57)【要約】  式（Ｉ）：Ａ−Ｂ−Ｃ（式中、Ａは発色団を含む一価有機残基であり；Ｂは置換されていてもよい芳香族基、芳香族複素環基、脂環基および２〜１０個の炭素原子を含有する脂肪族基からなるクラスから選択される二価有機残基であり；Ｃは少なくとも１つのアミド基、１つの第一級アミノ基、および１つの第二級アミノ基を含む化合物の残基であり、Ｃはアミノ基の窒素原子によりＢと結合し、前記化合物はポリ（アミドアミン）である）の着色剤。【特許請求の範囲】
【請求項１】
式（Ｉ）：
【化１】
2019500482.tif 000014
［式（Ｉ）中、
Ａは、発色団を含む一価有機残基であり；
Ｂは、置換されていてもよい、芳香族基、芳香族複素環基、脂環基および２〜１０個の炭素原子を含有する脂肪族基からなるクラスから選択される二価有機残基であり；ならびに
Ｃは少なくとも１つのアミド基、１つの第一級アミノ基、および１つの第二級アミノ基を含む化合物の残基であり、Ｃはアミノ基の窒素原子によりＢと結合し、前記化合物はポリ（アミドアミン）である］
の着色剤。
【請求項２】
式（Ｉ）中のＡが次の発色団：アゾ、アゾ金属錯体、フタロシアニン、アントラキノン、アザ［１８］アヌレン、ホルマザン銅錯体、トリフェノジオキサジン、ニトロソ、ニトロ、ジアリールメタン、トリアリールメタン、キサンテン、アクリジン、メチン、チアゾール、インダミン、アジン、オキサジン、チアジン、キノリン、インジゴイド、インドフェノール、ラクトン、アミノケトン、ヒドロキシケトンおよびスチルベン、の１つ以上を含む有機残基である、請求項１に記載の着色剤。
【請求項３】
前記ポリ（アミドアミン）が、マイケル付加において分岐鎖または非分岐鎖アミンとアクリレートまたはメタクリレートとの反応生成物であり、次いで、前記マイケル付加において生成した生成物を重縮合反応させて前記ポリ（アミドアミン）を得る、請求項１または２に記載の着色剤。
【請求項４】
前記ポリ（アミドアミン）の平均分子量Ｍwが１，０００〜１，０００，０００ｇ／モル、好ましくは１，０００〜５００，０００ｇ／モルの範囲であり、ここで前記分子量は静的光散乱法を用いて決定される、請求項１〜３のいずれか一項に記載の着色剤。
【請求項５】
反応染料Ａ−Ｂを前記ポリ（アミドアミン）と反応させて着色剤Ａ−Ｂ−Ｃを得る、請求項１〜４のいずれか一項に記載の着色剤の製造方法。
【請求項６】
反応染料Ａ−Ｂ中のＢが、ジハロゲノトリアジン、ジハロゲノピリミジン、トリハロゲノピリミジン、ジハロゲノキノキサリン、ジハロゲノフタラジン、スルファトエチルスルホン、クロロエチルスルホン、ビニルスルホン、α−ハロゲノアクリルアミド、およびα，β−ジハロゲノプロピオニルアミドから選択される部分を含む残基から選択される、請求項５に記載の方法。
【請求項７】
前記反応染料Ａ−Ｂ中のＢが、
【化２】
2019500482.tif 000015
［式中、
自由原子価はＢからＡへの結合を表し、
Ｒ1はＨまたは置換もしくは非置換Ｃ1~10アルキル基から選択され；Ｒ1は好ましくはＨであり；
ＸはＦまたはＣｌから選択され；
ＸがＣｌである場合、Ｚは−Ｃｌ、−ＮＲ2Ｒ3、−ＯＲ2から選択され；
ＸがＦである場合、Ｚは−ＮＲ2Ｒ3から選択され；
Ｒ2およびＲ3は、独立して、Ｈ、置換もしくは非置換Ｃ1~10アルキル基および置換もしくは非置換Ｃ1~10アリール基から選択され、好ましくは前記アリール基はフェニルであり、前記アリール基は好ましくは１つ以上の−ＳＯ3Ｈまたは−ＳＯ2ＣＨ2ＣＨ2Ｙにより置換されており、好ましくは前記Ｃ1~10アルキル基はメチルまたはエチルであり；
Ｙはアルカリにより脱離できる任意の基である］
から選択される、請求項５または６に記載の着色剤。
【請求項８】
１当量の前記反応染料Ａ−Ｂを０．２５〜４当量の前記ポリ（アミドアミン）と反応させる、請求項５〜７のいずれか一項に記載の着色剤の製造方法。
【請求項９】
請求項１〜４のいずれか一項に記載の着色剤、または請求項５〜８のいずれか一項に記載の方法により製造した着色剤と、
水、極性有機溶媒、または水と極性有機溶媒との混合物からなる群から選択される溶媒と
を含む、組成物。
【請求項１０】
前記溶媒は水を含むか、または水である、請求項９に記載の組成物。
【請求項１１】
請求項１〜４のいずれか一項に記載の着色剤、または
請求項５〜８のいずれか一項に記載の方法により製造した着色剤、または
請求項９もしくは１０に記載の組成物
を含む、製品。
【請求項１２】
前記製品が、洗浄剤、インク、色鉛筆、またはマーカーからなる群から選択される、請求項１１に記載の製品。
【請求項１３】
前記洗浄剤が洗剤および柔軟剤から選択される、請求項１２に記載の製品。
【請求項１４】
染色のため、または洗浄剤、色鉛筆、もしくはマーカーの着色のための、請求項１〜４のいずれか一項に記載の着色剤の使用、または請求項５〜８のいずれか一項に記載の方法により製造した着色剤の使用、または請求項９もしくは１０に記載の組成物の使用。
【請求項１５】
前記洗浄剤が洗剤または柔軟剤である、請求項１４に記載の使用。
【発明の詳細な説明】
【技術分野】
【０００１】
本発明は、ポリ（アミドアミン）の残基を含む着色剤、その製造方法、前記着色剤を含む組成物、および前記着色剤または組成物を含む種々の製品に関する。
【背景技術】
【０００２】
反応染料を適切なポリマーと反応させることにより該反応染料の着色性を低下させることが知られている。得られた高分子色素は、例えば、洗剤の着色用に使用し得る。着色性低下によって、高分子色素は洗剤のみを着色するが、例えば、前記洗剤を用いて洗浄される布を着色しない。好ましい高分子色素は、例えば、欧州特許第０８６４６１７号明細書に開示されたポリ（オキシアルキレン）、または、例えば、国際公開第２００９／０３０３４４号に開示されたポリエーテルポリオール、または国際公開第２００９／０３０３４４号に開示されたポリグリセロールなどの様々なポリマー系のものであり得る。
【発明の概要】
【発明が解決しようとする課題】
【０００３】
生産業において、例えば、洗剤などの着色用色素を提供するニーズが常にある。
【課題を解決するための手段】
【０００４】
本目的は、少なくとも１つのアミド基、１つの第一級アミノ基、および１つの第二級アミノ基を含む化合物系高分子色素であって、前記化合物がポリ（アミドアミン）である前記高分子色素を用いて達成された。
【０００５】
詳細には、第一の態様では、本発明は式（Ｉ）：
【化１】
2019500482.tif 000002
の着色剤に関し、式（Ｉ）中、
Ａは、発色団を含む一価有機残基であり；
Ｂは、置換されていてもよい、芳香族基 (aromatic group)、芳香族複素環基 (heteroaromatic group)、脂環基 (cycloaliphatic group)および２〜１０個の炭素原子を含有する脂肪族基 (aliphatic group)からなるクラスから選択される二価有機残基であり；
Ｃは少なくとも１つのアミド基、１つの第一級アミノ基、および１つの第二級アミノ基を含む化合物の一価残基であり、Ｃはアミノ基の窒素原子によりＢと結合し、前記化合物はポリ（アミドアミン）である。
【０００６】
１つの実施形態では、式（Ｉ）中のＡは、次の発色団：アゾ、アゾ金属錯体、フタロシアニン、アントラキノン、アザ［１８］アヌレン、ホルマザン銅錯体、トリフェノジオキサジン、ニトロソ、ニトロ、ジアリールメタン、トリアリールメタン、キサンテン、アクリジン、メチン、チアゾール、インダミン、アジン、オキサジン、チアジン、キノリン、インジゴイド、インドフェノール、ラクトン、アミノケトン、ヒドロキシケトン、およびスチルベンの１つ以上を含む有機残基である。
【０００７】
１つの実施形態では、前記ポリ（アミドアミン）は、マイケル付加において分岐鎖または非分岐鎖アミンとアクリレートまたはメタクリレートとの反応生成物であり、次いで、前記マイケル付加において生成した生成物を重縮合反応させて前記ポリ（アミドアミン）を得る。
【０００８】
１つの実施形態では、前記ポリ（アミドアミン）の平均分子量Ｍｗは、１，０００〜１，０００，０００ｇ／モル、好ましくは１，０００〜５００，０００ｇ／モルの範囲であり、ここで該分子量は静的光散乱法を用いて決定される。
【０００９】
第二の態様では、本発明は、反応染料Ａ−Ｂをポリ（アミドアミン）と反応させて前記着色剤Ａ−Ｂ−Ｃを得る、第一の態様において定義した着色剤の製造方法に関する。
【００１０】
１つの実施形態では、反応染料Ａ−Ｂ中のＢは、ジハロゲノトリアジン、ジハロゲノピリミジン、トリハロゲノピリミジン、ジハロゲノキノキサリン、ジハロゲノフタラジン、スルファトエチルスルホン、クロロエチルスルホン、ビニルスルホン、α−ハロゲノアクリルアミド、およびα，β−ジハロゲノプロピオニルアミドから選択される部分を含む残基から選択される。
【００１１】
１つの実施形態では、反応染料Ａ−Ｂ中のＢは：
【００１２】
【化２】
2019500482.tif 000003
［式中、
自由原子価はＢからＡへの結合を表し、
Ｒ1はＨまたは置換もしくは非置換Ｃ1~10アルキル基から選択され；Ｒ1は好ましくはＨであり；
ＸはＦまたはＣｌから選択され；
ＸがＣｌである場合、Ｚは−Ｃｌ、−ＮＲ2Ｒ3、−ＯＲ2から選択され；
ＸがＦである場合、Ｚは−ＮＲ2Ｒ3から選択され；Ｒ2およびＲ3は、独立して、Ｈ、置換もしくは非置換Ｃ1~10アルキル基および置換もしくは非置換アリール基から選択され、好ましくは前記アリール基はフェニルであり、そして前記アリール基は好ましくは１つ以上の−ＳＯ3Ｈまたは−ＳＯ2ＣＨ2ＣＨ2Ｙにより置換されており、好ましくは前記Ｃ1~10アルキル基はメチルまたはエチルであり；
Ｙはアルカリにより脱離できる任意の基である］
から選択される。
【００１３】
１つの実施形態では、１当量の反応染料Ａ−Ｂを０．２５〜４当量のポリ（アミドアミン）と反応させる。
【００１４】
第三の態様では、本発明は、第一の態様において定義した着色剤または第二の態様において定義した方法により製造した着色剤と、水、極性有機溶媒、または水と極性有機溶媒との混合物からなる群から選択される溶媒とを含む、組成物に関する。
【００１５】
１つの実施形態では、溶媒は水を含むかまたは水である。
【００１６】
第四の態様では、本発明は、第一の態様において定義した着色剤、または第二の態様において定義した方法により製造した着色剤、または第三の態様において定義した組成物を含む、製品に関する。
【００１７】
１つの実施形態では、製品は、洗浄剤、インク、色鉛筆、またはマーカーからなる群から選択される。
【００１８】
１つの実施形態では、洗浄剤は、洗剤および柔軟剤から選択される。
【００１９】
第五の態様では、本発明は、染色のため、または洗浄剤、色鉛筆、もしくはマーカーの着色のための、第一の態様において定義した着色剤の使用、または第二の態様において定義した方法に従って製造した着色剤の使用、または第三の態様において定義した組成物の使用に関する。
【００２０】
１つの実施形態では、前記洗浄剤は、洗剤または柔軟剤である。
【００２１】
以下で、引用符内の全用語は本発明の意味で使用される。
【発明を実施するための形態】
【００２２】
第一の態様では、本発明は式（Ｉ）：
【化３】
2019500482.tif 000004
の着色剤に関し、式（Ｉ）中、
Ａは、発色団を含む一価有機残基であり；
Ｂは、置換されていてもよい、芳香族基、芳香族複素環基、脂環基および２〜１０個の炭素原子を含有する脂肪族基からなるクラスから選択される二価有機残基であり；
Ｃは少なくとも１つのアミド基、１つの第一級アミノ基、および１つの第二級アミノ基を含む化合物の残基であり、Ｃはアミノ基の窒素原子によりＢと結合し、該化合物はポリ（アミドアミン）である。
【００２３】
式（Ｉ）の着色剤は、例えば、洗剤に対して良好な着色性を有するが、布に対して低着色性を示す。
【００２４】
用語「Ａ」は、少なくとも１つの発色団を含む任意の化合物である。
【００２５】
式（Ｉ）Ａ−Ｂ−Ｃの着色剤では、Ａは、少なくとも１つの発色団を含む前記化合物の一価残基である。
【００２６】
１つの実施形態では、Ａは、次の発色団：アゾ、アゾ金属錯体、フタロシアニン、アントラキノン、アザ［１８］アヌレン、ホルマザン銅錯体、トリフェノジオキサジン、ニトロソ、ニトロ、ジアリールメタン、トリアリールメタン、キサンテン、アクリジン、メチン、チアゾール、インダミン、アジン、オキサジン、チアジン、キノリン、インジゴイド、インドフェノール、ラクトン、アミノケトン、ヒドロキシケトン、およびスチルベンの１つ以上を含む有機化合物または一価残基である。
【００２７】
用語「Ｂ」は、Ａと結合する場合、得られた化合物を反応染料Ａ−Ｂに転換することができる任意の化合物である。
【００２８】
反応染料Ａ−Ｂでは、Ｂは、置換されていてもよい、芳香族基、芳香族複素環基、脂環基および２〜１０個の炭素原子を含有する脂肪族基からなるクラスから選択される一価有機残基である。脂肪族基は直鎖でも分岐鎖でもよい。必要に応じて置換される置換基は、Ｃ1~4アルキル、Ｃ1~4アルコキシ、またはフェニルから選択され得る。
【００２９】
式（Ｉ）Ａ−Ｂ−Ｃの着色剤では、Ｂは、置換されていてもよい、芳香族基、芳香族複素環基、脂環基および２〜１０個の炭素原子を含有する脂肪族基からなるクラスから選択されるそれぞれ適切な二価有機残基である。
【００３０】
１つの実施形態では、Ａと結合して反応染料Ａ−Ｂを生成する場合、すなわち、Ｂが反応染料中の一価有機残基である場合、Ｂは、ジハロゲノトリアジン、ジハロゲノピリミジン、トリハロゲノピリミジン、ジハロゲノキノキサリン、ジハロゲノフタラジン、スルファトエチルスルホン、クロロエチルスルホン、ビニルスルホン、α−ハロゲノアクリルアミド、およびα，β−ジハロゲノプロピオニルアミドから選択される部分を含む残基から選択される。
【００３１】
１つの実施形態では、反応染料Ａ−Ｂにおいて、Ｂは、
【００３２】
【化４】
2019500482.tif 000005
（自由原子価は、Ａとの結合を表す）
から選択され、
式中、
Ｒ1はＨまたは置換もしくは非置換Ｃ1~10アルキル基から選択され；Ｒ1は好ましくはＨであり；
ＸはＦまたはＣｌから選択され；
ＸがＣｌである場合、Ｚは−Ｃｌ、−ＮＲ2Ｒ3、−ＯＲ2から選択され；
ＸがＦである場合、Ｚは−ＮＲ2Ｒ3から選択され；
Ｒ2およびＲ3は、独立して、Ｈ、置換もしくは非置換Ｃ1~10アルキル基および置換もしくは非置換アリール基から選択され、好ましくは前記アリール基はフェニルであり、そして前記アリール基は好ましくは１つ以上の−ＳＯ3Ｈまたは−ＳＯ2ＣＨ2ＣＨ2Ｙにより置換されており、好ましくは前記Ｃ1~10アルキル基はメチルまたはエチルであり；
Ｙはアルカリにより脱離できる任意の基である。
【００３３】
用語「Ｃ1~10アルキル基」は、直鎖基、ならびに分岐鎖基を包含する。
【００３４】
反応染料Ａ−Ｂは、考え得る色相または濃淡を有してもよい。
【００３５】
１つの実施形態では、反応染料は、好ましくは、Ｃ．Ｉ．リアクティブブラック５、Ｃ．Ｉ．リアクティブブルー２、Ｃ．Ｉ．リアクティブブルー４、Ｃ．Ｉ．リアクティブブルー５、Ｃ．Ｉ．リアクティブブルー７、Ｃ．Ｉ．リアクティブブルー９、Ｃ．Ｉ．リアクティブブルー１５、Ｃ．Ｉ．リアクティブブルー１９、Ｃ．Ｉ．リアクティブブルー２７、Ｃ．Ｉ．リアクティブバイオレット３、Ｃ．Ｉ．リアクティブバイオレット５、Ｃ．Ｉ．リアクティブレッド２、Ｃ．Ｉ．リアクティブレッド２３、Ｃ．Ｉ．リアクティブレッド２４、Ｃ．Ｉ．リアクティブオレンジ４、Ｃ．Ｉ．リアクティブオレンジ１３、Ｃ．Ｉ．リアクティブオレンジ１６、Ｃ．Ｉ．リアクティブオレンジ７８、Ｃ．Ｉ．リアクティブイエロー１、Ｃ．Ｉ．リアクティブイエロー３、Ｃ．Ｉ．リアクティブイエロー１３、Ｃ．Ｉ．リアクティブイエロー１４、Ｃ．Ｉ．リアクティブイエロー１７、Ｃ．Ｉ．リアクティブイエロー２２およびＣ．Ｉ．リアクティブイエロー９５から選択される。しかしながら、この一覧はさらなる反応染料を排除しない。
【００３６】
用語「Ｃ］は、少なくとも１つのアミド基、１つの第一級アミノ基、および１つの第二級アミノ基を含む化合物である。
【００３７】
本発明に従えば、式（Ｉ）Ａ−Ｂ−Ｃにおいて、用語「Ｃ」は、少なくとも１つのアミド基、１つの第一級アミノ基、および１つの第二級アミノ基を含む化合物の一価残基であり、式（Ｉ）中のＣは、ポリ（アミドアミン）の残基である。好ましくは、Ｃは、前記化合物のアミノ基の窒素原子によりＢと結合する。
【００３８】
ポリ（アミドアミン）（ＰＡＭＡＭ）は当技術分野において公知であり、公知の方法に従って製造してもよい。
【００３９】
詳細には、ポリ（アミドアミン）は、炭素アミド基ならびに第一級および第二級アミン基を含む有機化合物である。アミン基は、ポリ（アミドアミン）と反応染料との間の共有結合の生成を可能とする。
【００４０】
１つの実施形態では、ポリ（アミドアミン）は、マイケル付加において、アクリレートまたはメタクリレートに対する分岐鎖または非分岐鎖アミンの反応生成物である。その後、前記マイケル付加で生成した生成物を重縮合させる。
【００４１】
従って、１つの実施形態では、本発明において使用する好ましいポリ（アミドアミン）を、少なくとも２工程を含む反応で生成してもよい：
【００４２】
第１工程において、分岐鎖または非分岐鎖アミンをマイケル付加でアクリレートまたはメタクリレートに付加する。マイケル付加において使用する好ましいアミンは、ジエチレントリアミン、トリエチレンテトラミン、テトラエチレンペンタミン、またはポリエチレンイミンである。
【００４３】
第２工程は重縮合である。反応順序を、例として、次のスキームに示す。
【００４４】
【化５】
2019500482.tif 000006
【００４５】
Ｒ1〜Ｒ3は、独立して、上記定義の意味を有し得る。Ｒ4およびＲ5は、独立して、Ｒ1〜Ｒ3の意味を有し得る。
【００４６】
１つの実施形態では、残基Ｃを誘導する化合物は、少なくとも５００ｇ／モルまたは１，０００ｇ／モル、好ましくは少なくとも１０，０００ｇ／モルの平均分子量Ｍwを有する。１つの実施形態では、Ｍwは、１，０００〜１，０００，０００ｇ／モル、好ましくは１，０００〜５００，０００ｇ／モルの範囲である。Ｍwは、公知の方法に従って静的光散乱法を用いて決定されてもよい。
【００４７】
さらなる実施形態では、本発明は式（Ｉ）の着色剤に関する：
【化６】
2019500482.tif 000007
式（Ｉ）中、
Ａは、発色団を含む一価有機残基であり；
Ｂは、置換されていてもよい、芳香族基、芳香族複素環基、脂環基および２〜１０個の炭素原子を含有する脂肪族基からなるクラスから選択される二価有機残基であり；または
Ａ−Ｂは反応染料の残基であり；および
Ｃは少なくとも１つのアミド基、１つの第一級アミノ基、および１つの第二級アミノ基を含む化合物の残基であり、Ｃはアミノ基の窒素原子によりＢと結合し、該化合物はポリ（アミドアミン）である。
【００４８】
第二の態様では、本発明は、第一の態様において定義された着色剤の製造方法に関し、反応染料Ａ−Ｂを少なくとも１つのアミド基、１つの第一級アミノ基、および１つの第二級アミノ基を含む化合物と反応させて、式（Ｉ）の着色剤Ａ−Ｂ−Ｃを得る。
【００４９】
１つの実施形態では、１当量の反応染料Ａ−Ｂを、少なくとも１つのアミド基、１つの第一級アミノ基、および１つの第二級アミノ基を含む化合物、すなわち、ポリ（アミドアミン）の０．２５〜４当量と反応させる。
【００５０】
得られた高分子色素は、水および／または極性有機溶媒に、通常、可溶である。
【００５１】
８つの異なる反応１）〜８）に対して５つの異なる反応性アンカー（Ｂ）を示す反応染料Ａ−Ｂについて、次のスキームにこの反応を例示している［Ｈ2Ｎ−ポリマー＝ポリ（アミドアミン）Ｃ］：
【００５２】
【化７】
2019500482.tif 000008
【００５３】
１つの実施形態では、ポリ（アミドアミン）とそれぞれのアゾ染料との反応を、次の順序で行う：
【００５４】
１つの実施形態では、第１工程において、ポリ（アミドアミン）Ｃの水溶液または分散液を準備する。
【００５５】
反応性アンカーＢの冷染色の場合［反応１）〜５）］、水溶液を、３０〜７０℃、好ましくは４０〜６０℃、より好ましくは５０℃などの４５〜５５℃の範囲の温度まで加熱する。
【００５６】
反応性アンカーＢの加熱染色の場合［反応６）〜８）］、水溶液を、８０〜１００℃、好ましくは９５℃などの９０〜１００℃の範囲の温度まで加熱する。
【００５７】
その後、水溶液または分散液の形態の反応染料Ａ−Ｂを撹拌しながら滴下する。
【００５８】
滴下での添加の完了後、得られた混合物を約１〜２時間さらに撹拌し、着色剤Ａ−Ｂ−Ｃの水溶液を得る。
【００５９】
用語「溶液」は、分散液または乳液などの用語を包含する。
【００６０】
必要に応じて、１つの実施形態では、蒸発により溶媒を除去して、式（Ｉ）の着色剤Ａ−Ｂ−Ｃを単離し得る。しかしながら、好ましくは、着色剤Ａ−Ｂ−Ｃを次の用途において水溶液として使用し得る。
【００６１】
１つの実施形態では、式（Ｉ）の着色剤を、水溶液の総量に対して、水溶液中０．１〜９０重量％、または０．１〜８０重量％、または０．１〜７０重量％、または０．１〜６０重量％、または０．１〜５０重量％、または０．１〜４０重量％、または０．１〜３０重量％、または０．１〜２０重量％、または０．１〜１０重量％の量で準備する。
【００６２】
第三の態様では、本発明は、第一の態様において定義した着色剤、または第二の態様において定義した方法に従って製造した着色剤、ならびに水および極性有機溶媒、または水と極性有機溶媒との混合物からなる群から選択される溶媒を含む組成物に関する。
【００６３】
１つの実施形態では、溶媒は水を含むかまたは水である。
【００６４】
本発明に従えば、着色剤、すなわち、第一の態様において定義した、または第二の態様において定義した方法により製造した、または第三の態様において定義した組成物を含む高分子色素を用いて製品を着色し得る。
【００６５】
本発明に従った着色剤は、通常、遅い染色因子を有し、それにより、ほとんどの硬質面、皮膚、布および設備に対する染色が低下または染色しない。用語「染色」は、用語「着色」と同意語として使用する。このような着色剤を、しばしば、冷水で洗浄してもよい。着色剤は、低染色因子を必要とするインクでない用途に特に好適である。例えば、このような用途としては、色素が洗浄する品目に薄い色がつかないことが望まれる洗浄剤用色素が挙げられる。
【００６６】
本発明の着色剤を広いｐＨ範囲にわたって使用することができ、得られた混合物を複雑にまたは不安定にすることなく、香料および保存料と混合可能である。本発明の着色剤は、ほとんどのカチオン系およびアニオン系、非イオン系ならびに第四級系とも混合可能である。通常、これらの着色剤は、乳液または分散液よりむしろ真溶液である。得られた処方物の外観は、透明かつ鮮明である。
【００６７】
第四の態様では、本発明は、第一の態様において定義した着色剤、もしくは第二の態様において定義した方法により製造した着色剤を含む、または第三の態様において定義した組成物を含む製品に関する。
【００６８】
１つの実施形態では、製品は、洗浄剤、インク、色鉛筆、またはマーカー、またはメガパール（ｍｅｇａｐｅａｒｌｓ）（登録商標）からなる群から選択される。
【００６９】
１つの実施形態では、洗浄剤は、洗剤および柔軟剤から選択される。
【００７０】
用語「洗剤」は、洗浄液、食器用液体洗剤、食器用洗剤、洗口剤、捕集剤、循環液、掘削流体、液体（ｆｌｕｉｄ）、洗浄液（ｆｌｕｓｈ  ｆｌｕｉｄ）、洗浄溶剤（ｆｌｕｓｈ  ｍｅｄｉｕｍ）、洗浄液（ｆｌｕｓｈｉｎｇ  ｆｌｕｉｄ）、洗浄溶剤（ｆｌｕｓｈｉｎｇ  ｍｅｄｉｕｍ）、掘削流体、エアウォーター掘削流体などの用語のための一般用語である。
【００７１】
用語「柔軟剤」は、織物柔軟剤または織物仕上げ剤などの用語のための一般用語である。
【００７２】
第五の態様では、本発明は、染色のため、または洗浄剤、色鉛筆、もしくはマーカーの着色のための、第一の態様において定義した着色剤の使用、または第二の態様において定義した方法により製造した着色剤の使用、または第三の態様において定義した組成物を含む着色剤の使用に関する。
【００７３】
１つの実施形態では、使用は、洗剤および柔軟剤を着色するためである。
【００７４】
次の実施例では、部およびパーセントは重量基準であり、温度はセルシウス度で報告する。
【実施例】
【００７５】
実施例１
製造実施例１［ポリ（アミドアミン）の製造］
ジエチレントリアミン３０９．４部を窒素下、多口反応器内に入れた。撹拌しながら、メタクリル酸メチル３００．２部を慎重に添加した。それから、６０分の間に、反応混合物を９０℃の温度まで加熱し、さらに２．５時間、この温度を維持した。メタノールを蒸留して取り除くために１４５℃まで温度を上昇させて、メタノールの蒸留が観察できなくなるまでこの温度を維持した。蒸留が終わった後、反応混合物を約９５℃の温度まで冷却した。それから、脱塩水４６５部を３０分の間に継続的に添加した。それから、ＰＡＭＡＭ水溶液を、２０〜２５℃の範囲の温度まで冷却した。得られたＰＡＭＡＭポリマーの１つの実施例は次式のものである：
【００７６】
【化８】
2019500482.tif 000009
【００７７】
実施例２〜１６
次の表には、製造実施例１に記載した方法と同様に製造したＰＡＭＡＭポリマーのための出発物質としてのアクリレートおよびアミン類が含まれている。アクリレート基とアミノ基との間のモル比は変わり得るが、アミノ基の数はアクリレート単位の数を上回らなければならない。
【００７８】
【表１−１】
2019500482.tif 000010
【表１−２】
2019500482.tif 000011
【００７９】
実施例１７
製造実施例１７［着色剤Ａ−Ｂ−Ｃを得るため、ポリ（アミドアミン）を用いた反応染料Ａ−Ｂからの高分子色素の製造］
Ｃ．Ｉ．リアクティブレッド２２、１０．０部を水３００部に溶解し、８０〜８５℃の範囲の温度まで加熱した。それから、製造実施例１の水性ＰＡＭＡＭポリマー２０．０部を、９〜９．５の範囲のｐＨにおいて１５分の間に滴下した。得られた混合物を３０分間撹拌した。反応が完結するまで、炭酸ナトリウム溶液の添加によりｐＨを９〜９．５の範囲に調節した。それから、赤い溶液を、２０〜２５℃の範囲の温度まで冷却した。必要に応じて、溶液を水で希釈してもよい。
【００８０】
得られた高分子色素の１つの実施例は、次式のものである：
【化９】
2019500482.tif 000012
［*は、ポリ（アミドアミン）のアミノ基との結合を表す］
【００８１】
製造実施例１８〜６４
次の表は、出発物質として、反応染料およびポリ（アミドアミン）ＰＡＭＡＭポリマーを示す。製造実施例１７と同様に高分子色素を製造するために必要な反応温度を、出発物質として使用した反応染料およびポリ（アミドアミン）の反応性まで調節した。全実施例において、反応染料１当量とＰＡＭＡＭのアミノ基の当量とのモル比を、０．２５〜４に維持した。
【００８２】
【表２】
2019500482.tif 000013
【国際調査報告】
2019500482.tif 000016
2019500482.tif 000017
2019500482.tif 000018